(57)【要約】  鎖末端官能性化したポリマー、酸化鉄などの造影物質及びドキソルビシンまたは製薬学的に許容されるその塩などの化学療法剤を含む抗癌剤であって、癌の診断と治療を同時に遂行することを特徴とし、ドキソルビシンの心臓毒性副作用が顕著に低減され、癌部位へのターゲッティング機能に優れ且つ坑癌効果を顕著に向上させることができ、同時にＭＲＩ造影剤として癌の診断及び病期のモニタリングが可能な抗癌剤が提供される。特に、固形癌の診断及び治療に優れており、原発生癌のみならず転移癌の診断及び治療を同時に効果的に遂行することができる抗癌剤が開示される。
2010528105.tif 000002
【特許請求の範囲】
【請求項１】
癌の診断と治療を同時に遂行するミセル構造を有するポリマー抗癌剤であって、以下の化学式１：
【化１】
2010528105.tif 000015
[式中、
Ｒはメチル、ｎ−ブチル、２級ブチル、３級ブチルまたはメトキシであり、
ｎは１０〜５００の整数である。]
として表される鎖末端官能基化されたポリマー、
造影物質、及び
化学療法剤
を含み、ミセル構造を有するナノ粒子の形態である、前記抗癌剤。
【請求項２】
化学式Ｉの鎖末端官能基化されたポリマーのＲが、ｎ−ブチルである、請求項１に記載のミセル構造を有するポリマー抗癌剤。
【請求項３】
化学式Ｉの鎖末端官能基化されたポリマーのＲが、メトキシである、請求項１に記載のミセル構造を有するポリマー抗癌剤。
【請求項４】
前記鎖末端官能基化されたポリマーが、１,１００〜２３,０００の数平均分子量を有する、請求項１に記載のミセル構造を有するポリマー抗癌剤。
【請求項５】
前記ポリマー抗癌剤の粒子サイズが、３０〜２００ｎｍである、請求項１に記載のミセル構造を有するポリマー抗癌剤。
【請求項６】
前記鎖末端官能基化したポリマー：前記造影物質：前記化学療法剤の重量比は、５〜５０：２．５〜２０：１〜２である、請求項１に記載のミセル構造を有するポリマー抗癌剤。
【請求項７】
上記造影物質が、酸化鉄、ガドリニウム、マンガン、アルミニウム、シリコン、バリウム、イットリウム及び稀土類元素から選ばれる、請求項１に記載のミセル構造を有するポリマー抗癌剤。
【請求項８】
前記造影物質が酸化鉄である、請求項１に記載のミセル構造を有するポリマー抗癌剤。
【請求項９】
前記化学療法剤が、ドキソルビシン、アドリアマイシン、シスプラチン、タキソール、５−フルオロウラシル、または製薬学的に許容されるその塩である、請求項１に記載のミセル構造を有するポリマー抗癌剤。
【請求項１０】
前記化学療法剤が、ドキソルビシンまたは製薬学的に許容されるその塩である、請求項１に記載のミセル構造を有するポリマー抗癌剤。
【請求項１１】
前記化学療法剤が、塩酸ドキソルビシンである、請求項１に記載のミセル構造を有するポリマー抗癌剤。
【請求項１２】
前記癌が、固形癌である、請求項１に記載のミセル構造を有するポリマー抗癌剤。
【請求項１３】
前記癌は原発癌である、請求項１に記載のミセル構造を有するポリマー抗癌剤。
【請求項１４】
前記癌は転移癌である、請求項１に記載のミセル構造を有するポリマー抗癌剤。
【請求項１５】
癌の診断を遂行するためのミセル構造を有するポリマー造影剤であって、以下の：
【化２】
2010528105.tif 000016
[式中、
Ｒはメチル、ｎ−ブチル、２級ブチル、３級ブチルまたはメトキシであり、
ｎは１０〜５００の整数である。]
で表される化学式１として表されるポリマー、及び
造影物質
を含み、ミセル構造を有するナノ粒子の形態である、ポリマー造影剤。
【請求項１６】
化学式Ｉの鎖末端官能基化されたポリマーのＲが、ｎ−ブチルである、請求項１５に記載のミセル構造を有するポリマー造影剤。
【請求項１７】
化学式Ｉの鎖末端官能基化されたポリマーのＲが、メトキシである、請求項１５に記載のミセル構造を有するポリマー造影剤。
【請求項１８】
前記鎖末端官能基化されたポリマーが、１,１００〜２３,０００の数平均分子量を有する、請求項１５に記載のミセル構造を有するポリマー造影剤。
【請求項１９】
前記ポリマー型造影物質の粒子サイズが、３０〜２００ｎｍである、請求項１５に記載のミセル構造を有するポリマー造影剤。
【請求項２０】
前記鎖末端官能基化されたポリマー：前記造影物質の重量比が、１〜１０：０．５〜４である、請求項１５に記載のミセル構造を有するポリマー造影剤。
【請求項２１】
前記造影物質が、酸化鉄、ガドリニウム、マンガン、アルミニウム、シリコン、バリウム、イットリウム及び稀土類元素から選ばれる、請求項１５に記載のミセル構造を有するポリマー造影剤。
【請求項２２】
前記造影物質が酸化鉄である、請求項１５に記載のミセル構造を有するポリマー造影剤。
【請求項２３】
請求項１に記載のミセル構造を有するポリマー抗癌剤を製造する方法であって、
ジメチルスルホキシド（ＤＭＳＯ）中に薬剤を溶解させて、薬剤のＤＭＳＯ溶液を調製し；
上記得られた溶液にトリエチルアミンを添加し；
鎖末端官能基化されたポリマーをＤＭＳＯに溶解させて、ポリマーのＤＭＳＯ溶液を調製し；
上記得られた薬剤のＤＭＳＯ溶液とポリマーのＤＭＳＯ溶液とを混合し；
上記得られた溶液に造影物質を添加し；そして
上記得られた溶液を透析し凍結乾燥させる工程
を含む、前記方法。
【請求項２４】
前記薬物が、塩酸ドキソルビシンであり、
前記造影物質は酸化鉄であり、
前記薬物をＤＭＳＯに溶解する工程において、塩酸ドキソルビシンをＤＭＳＯだけに溶解させる請求項２３に記載の方法。
【請求項２５】
請求項１５に記載のミセル構造を有するポリマー造影剤の製造方法であって、
鎖末端官能基化されたポリマーをＤＭＳＯに溶解させてポリマーのＤＭＳＯ溶液を調製し；
上記得られたポリマー溶液に造影物質を添加し、そして
上記得られた溶液を透析し凍結乾燥させる工程
を含む、前記方法。
【発明の詳細な説明】
【技術分野】
【０００１】
本発明は、癌の診断と治療を同時に遂行するポリマーミセル型造影剤及び抗癌剤に関する。より詳しくは、本発明は、癌を診断し且つ効果的に治療しつつも副作用が顕著に低減したミセル型ナノ粒子造影剤、及び化学療法剤を含む抗癌剤、例えば、鎖末端官能基化されたポリマー及び酸化鉄などの造影物質、並びにドキソルビシン又は製薬学的に許容されるその塩などに関する。
【背景技術】
【０００２】
一般に、生体内で薬物を運搬するための運搬体として使用されるポリマーは、生物学的に合成され、または生分解される性質を有することが求められる。例えば、ＰＬＧＡのようなポリマーは、生体内で乳酸とグリコール酸に分解されるため人体に何らの害がない。そのため、生分解性ポリマーを利用して薬物運搬体を調製すると、各種の薬物に対して持続的な放出効果を期待することができる。特に、所定の周期にて投薬して初めて血中濃度を保つことで薬物の効果が現われる薬物の場合、生分解性ポリマーで調製した薬物運搬体に薬物が封入されると、ポリマー運搬体の分解によって薬物が継続的に放出される。したがって、かかる徐放製剤が各種の薬物に応用されている。このような放出機序を有する担体には、ミクロスフェア（ｍｉｃｒｏｓｐｈｅｒｅ）、ナノ粒子、及びミセルなどがある。
【０００３】
ナノ粒子は、その大きさが数ｎｍから数百ｎｍの広い表面積を有するコロイド状の不均一な分散粒子の一種である。今まで数多くの研究によってナノ粒子の製造、特性の究明、薬物封入に関する研究がなされ、薬物運搬体としての可能性が十分に立証された。ナノ粒子の人体への投入の際は、注射、経口、皮膚などの様々な方法にて運搬される。この際の薬物の分布は、少しずつ異なっている。その中の一つは、コロイド分散粒子であるナノ粒子を利用した薬物運搬体である。
【０００４】
ポリマーミセルは、薬物送達システムにおいて有望な運搬体である。通常、両性ブロックコポリマーから構成されたブロック共重合ポリマーミセルは、化学療法剤のような疎水性薬剤の運搬体として使用された（Y. Kakizawa and K. kataoka、Drug. Del. Rev.、54（2）、203-222（2002））。一つのポリマーミセルは、数百個のブロックポリマーから構成されており、直径が２０〜５０ｎｍである。ミセルは、二つの円形部分、すなわち密に詰められた疎水性ブロックの中心と新水性のシェル部分を有する。
【０００５】
現在まで使用されてきている癌治療用の化学療法剤の代表的な例は、ドキソルビシン（Doxorubicin）またはアドリアマイシン（Adriamycin）、シスプラチン（Cisplatin）、タクソール（Taxol）、５−フルオロウラシルなどがあり、癌治療のための化学治療法として広範に使用されてきている。しかしながら、治療可能な程度の量だけを投与しても患者が激痛を感じるようになる。このような症状の理由は、化学療法剤が癌細胞だけに作用するのではなく、一般の細胞にも作用するためである。
【０００６】
このような問題を解決するために、ナノ粒子を利用して化学療法剤を投与すれば、数ｎｍから数百ｎｍに至る特徴的な粒子の大きさのため血管内壁細胞間結合が相対的に緩い癌細胞組職に特異的に運搬され、細胞間結合が稠密な一般細胞には透過し難くなる。したがって、このような原理を用いて化学療法剤を投与すれば、化学療法剤の非特異性を物理的に乗り越えることができる。
【０００７】
一方、薬物として化学療法剤を含む既存の多くの薬物運搬の問題点のうちの一つは、使用した化学療法剤が持続的に放出されないということである。すなわち、従来の薬物運搬体の場合、初期には担体の表面にある化学療法剤が拡散の形態で放出されることで初期放出量が相当に高い反面、時間が経過するにつれて放出量が次第に減少していくため、血中濃度を一定に保つことに問題が生じるようになる。
【０００８】
その他、運搬体内に多量の化学療法剤を封入する必要がある。多量の化学療法剤が使用されることでこれを利用した薬物運搬体の製剤化過程やその他調製過程で消失率が高い。このことから、運搬体の製造後に運搬体内に存在する化学療法剤の量を調べてみたところ、５０％以上も消失した場合が多いとの報告が既になされている。このため、多くの研究陣らが薬物として使用した化学療法剤の封入率を高めるために心血を注いでいる。
【発明の概要】
【発明が解決しようとする課題】
【０００９】
本発明の一の目的は、上記のような問題点を解決することである。
【００１０】
本発明の一の目的は、癌の診断と同時に治療することである。
【００１１】
本発明の一の目的は、従来の抗癌化学療法剤の効果を顕著に向上させることである。
【００１２】
本発明の一の目的は、従来の坑癌化学療法剤の副作用を顕著に低減させることである。本発明の他の一の目的は、特に、ドキソルビシンの心臓毒性の副作用を顕著に低減させることである。
【００１３】
本発明の一の目的は、ドキソルビシンを癌部位だけに特異的に運搬することである。
【００１４】
本発明の一の目的は、特に固形癌の診断及び治療を同時に遂行することである。
【００１５】
本発明の一の目的は、原発生癌だけでなく転移癌までも診断及び治療を同時に遂行することである。
【００１６】
本発明の一の目的は、溶解性に優れ且つ剤形が安定し、患者への投与時に副作用が少ない抗癌剤を提供することである。
【００１７】
本発明のまた他の一の目的は、抗癌剤を運搬するのみならず、これと同時に造影剤としても機能することで疾病の診断及び疾病の進行をモニターすることである。
【００１８】
本発明のまた他の一の目的は、ナノ寸法粒子の形態で抗癌剤を提供することにより、相対的に血管内壁細胞間結合が緩い癌細胞組職に抗癌剤が特異的に運搬されるターゲッティング効果を得ることである。また、高いターゲッティング効果によって抗癌剤の使用量を減らすことである。
【００１９】
本発明のまた他の一の目的は、化学療法剤が徐々に放出されるようにすることで抗癌剤の効能を保ち且つ副作用を予防することである。
【００２０】
本発明のまた他の一の目的は、従来の抗癌剤の投与量と同じかそれより少ない量でも優れた坑癌効果を得ることができ且つ副作用を低減させることである。
【課題を解決するための手段】
【００２１】
上記のような目的を達成するために、本発明の一の目的による抗癌剤は、癌の診断と治療を同時に遂行する抗癌剤であって、
下記化学式１：
【化１】
2010528105.tif 000003
[式中、
Ｒはメチル、ｎ−ブチル、２級ブチル、３級ブチルまたはメトキシであり、そして
ｎは１０〜５００の整数である。]
で表される鎖末端官能性化したポリマーと、
造影物質、及び
化学療法剤
を含み、ミセル構造を有するナノ粒子の形態であることを特徴とする、抗癌剤が提供される。
【００２２】
また、本発明の別の実施態様によると、癌の診断を遂行するポリマーミセル型造影剤であって、下記化学式１：
【化２】
2010528105.tif 000004
[式中、
Ｒはメチル、ｎ−ブチル、２級ブチル、３級ブチルまたはメトキシであり、
ｎは１０〜５００の整数である。]
で表されるポリマー、及び
造影物質を含み、
ミセル構造を有するナノ粒子の形態である造影剤が提供される。
【００２３】
一方、本発明の一の態様によると、ポリマーミセル型抗癌剤の製造方法であって、薬物をＤＭＳＯ（ジメチルスルホキシド）に溶解させて薬物のＤＭＳＯ溶液を調製する第１段階と、上記得られた溶液にトリエチルアミンを添加する第２段階と、鎖末端官能性化したポリマーをＤＭＳＯに溶解させてポリマーのＤＭＳＯ溶液を調製する第３段階と、上記得られた薬物のＤＭＳＯ溶液とポリマーのＤＭＳＯ溶液とを混合する第４段階と、上記得られた溶液に造影物質を添加する第５段階、及び上記得られた溶液を透析し凍結乾燥させる第６段階を含む方法が提供される。
【００２４】
また他の本発明の一の目的によるポリマーミセル型造影剤の製造方法は、鎖末端官能性化したポリマーをＤＭＳＯに溶解させてポリマーのＤＭＳＯ溶液を調製する第１段階と、上記得られたポリマー溶液に造影物質を添加する第２段階、及び上記得られた溶液を透析し凍結乾燥させる第３段階と、を含むことを特徴とする。
【発明の効果】
【００２５】
本発明によるポリマーミセル型抗癌剤は、癌の治療と同時に造影剤としても機能することで癌の診断及び病期の推移をモニターすることができる。また、本発明によるポリマーミセル型抗癌剤は、ドキソルビシンの心臓毒性の副作用を格段に低減させることができる。本発明は、ナノ寸法粒子形態で抗癌剤を提供することにより、相対的に血管内壁細胞間結合が緩い癌細胞組職に抗癌剤が特異的に運搬されるターゲッティング効果を奏することができる。また、このような高いターゲッティング効果により、抗癌剤の使用量を減らすことができ、これにより、副作用と毒性を顕著に低減させることができる。また、従来と同等な量を使用する場合、ターゲッティングによって更に高い坑癌効果を得ることができる。本発明によるポリマーミセル型抗癌剤は、薬物が徐々に放出することを可能にするため、薬物の効能を長期間保ち且つ一時的な大量放出による副作用を予防することもできる。さらには、本発明によるポリマーミセル型抗癌剤は、溶解性に優れ且つ剤形が安定し、患者への投与時に副作用が少ないという長所がある。
【００２６】
本発明の上に記載された目的、特徴及び利点、その他の目的、特徴及び利点は、添付の図面と併せて以下の詳細な記載を参照することにより、いっそう明らかとなるであろう。
【図面の簡単な説明】
【００２７】
【図１】本発明の一の実施態様によるポリマーミセル型抗癌剤の構造を示す図である。
【図２】本発明の一の実施態様によるＰＥＯ−ＴＭＡ−ＦＡポリマーのＦＴ−ＩＲスペクトラムを示す図である。
【図３】本発明の一の実施態様によるＰＥＯ−ＴＭＡ−ＦＡポリマーのＦＴ−ＮＭＲスペクトラムを示す図である。
【図４】本発明の一の実施態様によるＰＥＯ−ＴＭＡ−ＦＡポリマーのＧＰＣ曲線を示す図である。
【図５】本発明の一の実施態様に従い製造された、改質されたｍＰＥＧのＮＭＲスペクトラムを示す図である。
【図６】本発明の一の実施態様に従い製造された、改質されたｍＰＥＧ−ＴＭＡのＮＭＲスペクトラムを示す図である。
【図７】本発明の一の実施態様に従い製造された、改質されたｍＰＥＧ−ＴＭＡ−ＦＡのＮＭＲスペクトラムを示す図である。
【図８】本発明の一の実施態様に従い製造されたポリマーミセル型造影剤及び抗癌剤の構造をｃｒｙo−ＴＥＭ（FEI Co.（USA）のBIO-TEM（Biological Transmission Electron Microscopy：生物専用透過電子顕微鏡、モデル：Tecnai G2 Spirit））を使用して測定した結果を示す写真である。
【図９】本発明の一の実施態様に従い製造されたポリマーミセル型造影剤及び抗癌剤の構造をｃｒｙo−ＴＥＭ（FEI Co.（USA）のBIO-TEM（Biological Transmission Electron Microscopy：生物専用透過電子顕微鏡、モデル：Tecnai G2 Spirit））を使用して測定した結果を示す写真である。
【図１０】本発明の一の実施態様に従い製造されたポリマーミセル型造影剤及び抗癌剤の構造をｃｒｙo−ＴＥＭ（FEI Co.（USA）のBIO-TEM（Biological Transmission Electron Microscopy：生物専用透過電子顕微鏡、モデル：Tecnai G2 Spirit））を使用して測定した結果を示す写真である。
【００２８】
【図１１】本発明の一の実施態様によるポリマーミセル型造影剤の造影効果を示す写真である。
【図１２】本発明の一の実施態様によるポリマーミセル型造影剤の造影効果を示す写真である。
【図１３】本発明の一の実施態様によるポリマーミセル型造影剤の造影効果を示す写真である。
【図１４】本発明の一の実施態様によるポリマーミセル型造影剤の造影効果を示す写真である。
【図１５】本発明の一の実施態様によるポリマーミセル型抗癌剤の細胞毒性試験を示すグラフである。
【図１６】本発明の一の実施態様によるポリマーミセル型抗癌剤の細胞流入実験を示すグラフである。
【図１７】ポリマーミセル型抗癌剤の投与後における経時的血漿濃度の変化を示すグラフである。
【図１８】ポリマーミセル型抗癌剤の投与後における経時的血漿濃度の変化を示すグラフである。
【図１９】ポリマーミセル型抗癌剤の投与後における各臓器に薬物が分布される程度を測定する生体内分布実験結果を示す図である。
【図２０】ポリマーミセル型抗癌剤の投与後における各臓器に薬物が分布される程度を測定する生体内分布実験結果を示す図である。
【００２９】
【図２１】ドキソルビシンの特性ピークを示す図である。
【図２２】本発明の一の実施態様によるポリマーミセル型抗癌剤のＨＰＬＣピークを示す図である。
【図２３】溶媒としてＤＭＳＯのみを使用した場合とＤＭＳＯ＋水の混合溶媒を使用した場合における、封入率の差を示すグラフである。
【図２４】ラットにポリマーミセル型抗癌剤を投与した後における腫瘍の成長を測定した結果を示すグラフである。
【図２５】ラットにポリマーミセル型抗癌剤を投与した後における腫瘍の成長を測定した結果を示すグラフである。
【図２６】ラットにポリマーミセル型抗癌剤を投与した後における腫瘍の成長を撮影した写真である。
【図２７】ラットにポリマーミセル型抗癌剤を投与した後における腫瘍の成長を撮影した写真である。
【発明を実施するための形態】
【００３０】
以下、本発明についてより詳しく記述する。
本発明の一の実施態様では、上記化学式１のポリマーは、鎖末端官能性化したポリエチレンオキシドであってもよい。本発明のまた他の実施態様では、上記化学式１のポリマーは、鎖末端官能性化したメトキシポリエチレングリコール（ｍ−ＰＥＧ）であってもよい。具体的に、化学式１において、Ｒがメチル、ｎ−ブチル、２級ブチルまたは３級ブチルの場合には、上記ポリマーは鎖末端官能性化したポリエチレンオキシドである。一方、化学式１中、Ｒがメトキシの場合には、上記ポリマーは鎖末端官能性化したメトキシポリエチレングリコール（ｍ−ＰＥＧ）である。
【００３１】
上記化学式１中、ｎが１０未満であるとポリマーとしてミセルを形成しにくくなり、５００を超えるとミセル粒子の大きさが大きすぎて所望の癌細胞だけに標的運搬しにくくなる。
【００３２】
本発明の一の実施態様では、上記鎖末端官能性化したポリマーは数平均分子量が１,１００〜２３,０００であることが好ましい。１,１００未満であるとポリマーとしてミセルを形成しにくくなり、２３,０００を超えるとミセル粒子の大きさが大きすぎて所望の癌細胞だけに標的運搬しにくくなるためである。
【００３３】
本発明の一の実施態様による抗癌剤の組成は、鎖末端官能性化したポリマー：上記酸化鉄：上記ドキソルビシンまたは製薬学的に許容されるその塩の重量比が５〜５０：２．５〜２０：１〜２である。酸化鉄が上記範囲外であるとミセルナノ粒子が調製できなくなる。また、ドキソルビシンの量が小さすぎると封入率が低く、そしてドキソルビシンの量が多いとミセルナノ粒子が調製できなくなる。ポリマーの量が小さすぎるとミセル構造を形成しにくくなり、ポリマーの量が大きすぎるとドキソルビシンまたは製薬学的に許容されるその塩と酸化鉄の封入率が低くなる。上記ドキソルビシンまたは製薬学的に許容されるその塩の量は、本発明によるミセルナノ粒子に封入できる適正の割合を意味する。
【００３４】
上記したミセルナノ粒子の大きさは３０〜２００ｎｍであり、好ましくは、５０〜１００ｎｍである。
【００３５】
本発明の一の目的によるポリマーミセル型造影剤の組成における造影物質としては、酸化鉄、ガドリニウム、マンガン、アルミニウム、シリコン、バリウム、イットリウム及び稀土類元素から選ばれてよく、好ましくは酸化鉄である。酸化鉄（Ｆｅ3Ｏ4）は、細胞が互いに付着し、動き、成長することを助ける作用をし、特に、ＭＲＩ造影効果及びミセルの形成に主な役割をする。上記酸化鉄はナノ粒子であることが好ましい。
【００３６】
本発明の一の実施態様によるポリマーミセル型抗癌剤の組成における、薬物に封入される化学療法剤としては、ドキソルビシンまたはアドリアマイシン、シスプラチン、タクソール、５−フルオロウラシル、または製薬学的に許容されるその塩などから選ばれてよく、好ましくはドキソルビシンである。
【００３７】
本発明の一の目的による抗癌剤に使用できる化学療法剤であるドキソルビシンの製薬学的に許容されるその塩は、酸付加塩または塩基付加塩を含む。製薬学的に許容される塩基付加塩の例としては、ナトリウム、カリウム、カルシウム、アンモニウム、有機アミノ、またはマグネシウム塩、または類似の塩が含まれる。製薬学的に許容される酸付加塩の例としては、塩酸、臭化水素酸、硝酸、炭酸、炭酸水素、リン酸、リン酸水素、リン酸二水素、硫酸、硫酸水素、ヨウ化水素酸または亜リン酸などのような無機酸から誘導されたもの、及び酢酸、アスコルビン酸、プロピオン酸、イソ酪酸、マレイン酸、マロン酸、乳酸、リンゴ酸、グルタミン酸、安息香酸、コハク酸、スベリン酸、フマル酸、マンデル酸、フタル酸、ベンゼンスルホン酸、ｐ−トリルスルホン酸、クエン酸、酒石酸、メタンスルホン酸、ラクトビオン酸などのような比較的非毒性有機酸から誘導された塩が含まれる。また、アルギン酸塩などのようなアミノ酸の塩、及びグルクロン酸またはガラクツロン酸などのような有機酸の塩が含まれる。その中でも塩酸塩であることが好ましい。
【００３８】
また他の本発明の一の実施態様によるポリマーミセル型抗癌剤において、上記癌は固形癌であることが好ましい。
【００３９】
また他の本発明の一の実施態様によるポリマーミセル型抗癌剤において、上記癌は原発生癌であってよく、転移癌であってもよい。
【００４０】
図１は、本発明の一の実施態様によるポリマーミセル型抗癌剤の構造を示す図である。ここで、造影物質は酸化鉄（Ｆｅ3Ｏ4）であり、薬物は化学療法剤であるドキソルビシンまたは製薬学的に許容されるその塩（Ｄｏｘ）である。鎖末端に葉酸（ｆｏｌｉｃ ａｃｉｄ、ＦＡ）が結合されたポリエチレンオキシド（ＰＥＯ）またはメトキシポリエチレングリコール（ｍ−ＰＥＧ）がミセル構造を形成し、その内部に酸化鉄とドキソルビシンが封入されたことを示す。
【００４１】
ドキソルビシンまたは製薬学的に許容されるその塩は、固形癌を治療するために使用される静脈注射薬物であって、乳癌、肺癌、卵巣癌、悪性血液疾患などの各種癌を治療するために広範に使用される。酸化鉄は、細胞が互いに付着し、動き、成長することを助ける作用をする。細胞が酸化鉄に付くと癌細胞がドキソルビシンを食べ、抗癌剤が他の正常部位には行かずに癌細胞だけに行くようになる。ドキソルビシンの坑癌効果は非常に高い。しかしながら、ドキソルビシンの実際の患者への投与の際、患者が耐えられる投与量は、その副作用のため非常に制限的である。過量のドキソルビシンを投与すると、正常な心臓細胞に大きな損傷を与えることで心臓発作が起こることがある。このような副作用は、薬物の標的運搬と薬物を徐々に放出することで低減することができる。
【００４２】
本発明の抗癌剤において、水溶液上で自発的にミセル構造が形成される。また、当該抗癌剤は、生分解性ポリマーの分解速度に依存して薬物が徐々に放出されるという特徴を有する。
【００４３】
一方、本発明によって製造されたポリマーミセル型抗癌剤の生体内の薬物動態学は、次のとおりである。ミセル構造は、腎臓排出（renal exclusion）を回避し且つ受動拡散によって標的部位への薬物の血管透過性を増大させる。さらには、ミセル構造の細胞内への移入の増大及び多剤耐性（multi-drug resistance、ＭＤＲ）効果の減少により、生体内においてミセル構造の薬物摂取が増大するようになる。また、薬物に接合されたＰＥＯ骨格またはｍＰＥＧが化学的に分解しつつ薬物−ＰＥＯポリマーまたは薬物−ｍＰＥＧポリマー分画上で薬物が徐々に放出されるようになる。
【００４４】
本発明のポリマーミセル型抗癌剤は、製薬学的剤形の有効成分として機能し、製薬学的に許容可能な担体、希釈剤または賦形剤とともに製薬学的剤形を構成することができる。このとき、有効成分である本発明のポリマーミセル型抗癌剤の含量は、全組成物に対して０．００１〜９９ｗｔ％であることが好ましい。使用可能な担体、賦形剤または希釈剤としては、ラクトース、デキストロース、スクロース、ソルビトール、マンニトール、キシリトール、エリトリトール、マルチトール、澱粉、アカシア・ゴム、アルギン酸、ゼラチン、リン酸カルシウム、ケイ酸カルシウム、セルロース、メチルセルロース、ポリビニルピロリドン、水、ヒドロキシ安息香酸メチル、ヒドロキシ安息香酸プロピル、タルク、ステアリン酸マグネシウムス及びミネラルオイルがあり、これらの１種以上を使用してよい。また、坑癌組成物が薬剤として製造される場合、充填剤、抗凝集剤、潤滑剤、湿潤制、香料、乳化剤または防腐剤などをさらに含んでよい。
【００４５】
本発明による上記ポリマーミセル型抗癌剤は、経口、非経口、直腸、局所、経皮、静脈内、筋肉内、腹腔内、皮下などに投与することができるが、最も好適な投与経路は静脈内投与である。
【００４６】
また、本発明による上記ポリマーミセル型抗癌剤の投与量は、治療を受ける対象の年齢、性別、体重と、治療する特定疾患または病理状態、疾患または病理状態の深刻度、投与経路及び処方者の判断によって変わり得る。当業者ならば、かかる因子に基づく投与量を決定することができる。一般に、ドキソルビシンまたは製薬学的に許容されるその塩の投与量は、１．２〜２．４ｍｇ／ｋｇ／日の範囲である。本発明によるポリマーミセル型抗癌剤は、標的運搬が可能であることから、通常投与される量のレベルを投与すればより優れた薬効を示す。また、通常投与される量より少ない量を投与しても、標的運搬が可能であることから、通常の量が投与された場合と同様な効果を示す。このため、本発明による抗癌剤の場合、投与量を顕著に減らすことができる。
【００４７】
以下、下記実施例を通じて本発明をより詳しく説明する。なお、下記実施例は、本発明を例示したものに過ぎず、本発明がこれらの実施例に限定されないという事実は、当該技術分野に携わる常識的な知識を有する者には当然なことである。
【実施例】
【００４８】
＜製造例１：ＰＥＯ−ＴＭＡ−ＦＡ（ポリエチレンオキシド−無水トリメリット酸−葉酸）ポリマーの製造＞
下記化学式２のＰＥＯ−ＴＭＡ−ＦＡは、下記の方法：
【化３】
2010528105.tif 000005
に従い製造した。
（１）ＰＥＯの重合
先ず、ＰＥＯを、下記反応式１：
【化４】
2010528105.tif 000006
に表されるように重合した。
【００４９】
上記反応式１で表すように、高真空下で容量１Ｌの丸いパイレックス（登録商標）製フラスコ内に各種の反応物を入れた。次に、当該フラスコを、真空ラインに取り付けて空気を完全に抜き取った。アルゴン気流下でｎ−ブチルリチウム（１２ｍｍｏｌ）を注射器にて注入し、水槽の代わりにドライアイス／イソプロパノール槽を使用して反応器の温度を−７８℃まで下げた後、反応器内のアルゴンガスを真空ポンプで完全に抜き取った。次いで、精製されたベンゼン３００ｍＬを蒸留させて反応器内に注入した。反応器の温度を徐々に常温まで昇温させて反応器内のベンゼンを完全に溶解させ、開始剤を含んだ溶液中で還元させた。氷水槽を使用して０℃で注意を払いながら精製された３０ｍＬ（２６．５g）のエチレンオキシド（ethylene oxide；ＥＯ）（３０ｖｏｌ％、希釈溶液）を、ブレークシール（breakseal）を破って反応器内に注入した。約１時間後、ｔ−ＢｕＯＫ（ＴＨＦ ２０ｍＬ中の１２ｍｍｏｌ）及び３０ｍＬの精製されたＤＭＳＯをブレークシール及びストップコック（stopcock）を介して反応器内に投入した。水槽を使用して反応器の温度を３５℃まで上げ、５時間撹拌しながら反応させた。再び氷水槽を使用して温度を５℃まで下げて重合を１０分間進めさせ、このような過程を数回繰り返し実施した。再び常温下で４８時間反応させた後、アンプルを使用して反応物の一部を主反応器から取って減圧蒸留することで溶媒を除去した。次いで、残渣をＴＨＦに溶解させ、ジエチルエーテル中に沈殿させてポリエチレンオキシド（ＰＥＯ）を得た。常温下、４８時間真空オーブン中で乾燥させた。次に、1Ｈ−ＮＭＲ及びゲル浸透クロマトグラフィー（gel permeation chromatography、ＧＰＣ）で分析した。その結果、得られたポリマーの数平均分子量は４,４００ｇ／ｍｏｌであった。ＥＯのポリマーへの転換率は１００モル％以上であった。
【００５０】
（２）ＰＥＯ−ＴＭＡの合成
下記反応式２に従い、ＰＥＯ−ＴＭＡを合成してから、再びＰＥＯ−ＴＭＡ−ＦＡを合成した。
【化５】
2010528105.tif 000007
【００５１】
上記反応式２で表すように、上記（１）で製造された分子量４,４００ｇ／ｍｏｌのリビングポリマー溶液（［ＲＯＬｉ］＝０．００１ｍｏｌ）に高減圧下で無水トリメリット酸クロリド（９８％）（Ａｌｄｒｉｃｈ）を精製していない状態で０．００５モルをアンプル内に注入した。再び６０ｍＬのＴＨＦを蒸留させてから反応器に付着させ、ブレークシールを利用して反応器内に投入した。この反応物を５℃で１時間、３５℃で１５時間反応させた後、ジメチルエーテルに沈澱させて溶媒を除去した。沈殿物をＴＨＦに溶解させ、エタノール中において再結晶させて鎖末端無水ポリエチレンオキシド（ω-anhydride（polyethylene oxide））を製造した。官能基化収率は、初期使用されたポリマー溶液の濃度を基準に９８ｍｏｌ％で、数平均分子量は４,６００ｇ／ｍｏｌであった。
【００５２】
（３）ＰＥＯ−ＴＭＡ−ＦＡの合成
上記（２）で製造されたω−無水物−ＰＥＯ（Ｍｎ＝４,６００ｇ／ｍｏｌ、１ｇ）と葉酸（０．４８ｇ、５ｅｑ．）を２０ｍＬのＤＭＳＯ中において常温下で約２４時間反応させた。これを再びジエチルエーテルに再沈殿させて固体を得た後、これを再びＴＨＦに溶解させ、エタノール中において再結晶させて黄色の粉末を得た（ＰＥＯ−ＴＭＡ−ＦＡ）。数平均分子量は５,０００ｇ／ｍｏｌであり、そして反応収率はＰＥＯを基準に９８モル％以上であった。合成されたＰＥＯ−ＴＭＡ−ＦＡ化合物の分析結果は、図２〜図４に示されている。
【００５３】
＜製造例２：ｍＰＥＧ−ＴＭＡ−ＦＡ（メトキシポリエチレングリコール−無水トリメリット酸−葉酸）ポリマーの製造＞
下記化学式３：
【化６】
2010528105.tif 000008
により表されるｍＰＥＧ−ＴＭＡ−ＦＡは、下記の方法で製造した。
【００５４】
（１）ｍＰＥＧの改質
下記反応式３：
【化７】
2010528105.tif 000009
に従いｍＰＥＧを改質した。
【００５５】
容量２Ｌの丸いパイレックス（登録商標）製フラスコ内にメトキシ−ポリエチレングリコール（分子量５,０００ｇ／ｍｏｌ、Aldrich；ｍＰＥＧ）０．０１モルを入れ、これを真空ラインに挿入して空気を完全に抜き取り乾燥した。ベンゼン１Ｌを蒸留してｍＰＥＧを溶解させた後、氷水槽を使用して温度を下げ、アルゴン気流下でｎ−ブチルリチウム（３０ｍＬ）を注射器を利用してゆっくり注入した。注入が終わってからゆっくり３０℃まで昇温させた。４８時間反応させ、透明であった色が徐々に黄色に変わっていくことを確認し、メタノールを少量蒸留して入れ、空気と接触させて反応を終了した。ジエチルエーテル中に沈澱させて末端基がリチウム（Ｌｉ）で置換されたリビングメトキシポリエチレングリコール（living methoxy polyethylene glycol; ｍＰＥＧ−Ｌｉ）を得た。得られたポリマーの数平均分子量は５,０００ｇ／ｍｏｌであった。図５は、上記のようにして得られた改質されたｍＰＥＧのＮＭＲスペクトラムを示している。
【００５６】
（２）ｍＰＥＧ−ＴＭＡの合成
下記反応式４:
【化８】
2010528105.tif 000010
に従いｍＰＥＧ−ＴＭＡ−ＦＡを製造した。
【００５７】
６０ｍＬのＴＨＦを含む上記（１）と同じ方法にて製造された分子量５,０００ｇ／ｍｏｌのリビングポリマー溶液（［ＲＯＬｉ］＝０．０１ｍｏｌ）中にアルゴン気流下で無水トリメリット酸クロリド（９８％）（Aldrich）を溶解させ、これを注射器にて反応器内に投入した。この反応物を５℃で１時間、３５℃で１５時間反応させた後、ジメチルエーテルに沈澱させて溶媒を除去した。沈殿物をＴＨＦ中に溶解させ、エタノールで再結晶させて鎖末端無水ポリエチレンオキシド（ω-anhydride poly（ethylene oxide））を製造した。官能基化収率は初期使用されたポリマー溶液の濃度を基準に８５ｍｏｌ％で、数平均分子量は５,２００ｇ／ｍｏｌであった。
【００５８】
（３）ｍＰＥＧ−ＴＭＡ−ＦＡの合成
上記（２）で製造されたω−無水物−ｍＰＥＧ（Ｍn＝５,２００ｇ／ｍｏｌ、１ｇ）と葉酸（０．４２ｇ、５ｅｑ．）を２０ｍＬのＤＭＳＯ中において常温下で約２４時間反応させた。これを再びジエチルエーテルに再沈殿させて固体を得た後、これを再びＴＨＦ中に溶解させ、エタノールで再結晶させて黄色の粉末を得た（ｍＰＥＧ−ＴＭＡ−ＦＡ）。数平均分子量は５,６００ｇ／ｍｏｌで、反応収率はｍＰＥＧを基準に８０モル％以上であった。
【００５９】
＜実施例１：ＰＥＯ−ＴＭＡ−ＦＡを含むポリマーミセル型造影剤の製造＞
１００ｍＬビーカーに上記製造例１に従い製造された数平均分子量５,０００ｇ／ｍｏｌのポリマー（ＰＥＯ−ＴＭＡ−ＦＡ）３００ｍｇを入れ、ＤＭＳＯ３．５ｍＬを入れて完全に溶解させた。この溶液に酸化鉄（Aldrich、Cat# 637106、球形、粒子の大きさ２０〜３０ｎｍ、純度>９８＋％）２５０ｍｇを入れ、５％マンニトール１０ｍＬを添加した。ビーカー上をホイルで覆った後、２時間超音波処理（sonication）を施した。しかる後、この溶液を５０ｍＬ子に駆るチューブに入れて２０００ｒｐｍで１０分間遠心分離を施した。透析のために、先ず２０ｌ ＤＤＷにマンニトール１０００ｇを溶かして５％マンニトール溶液を製造した。この際、ｐＨは、ＮａＯＨを使用して７．４に調節した。しかる後、予め水に浸しておいた透析メンブレン（ＭＷＣＯ＝３,５００）に遠心分離が終わったサンプルを入れた後、ホルダーでその前後を縛って溶液が入れられた透析用容器に浸してから、５％マンニトール溶液を入れ替えながら２４時間５００ｒｐｍで撹拌して透析を進めた。透析が完了したサンプルをディープフリーザー（deep freezer）に入れて凍らせた後、凍結乾燥器を使用して３日間凍結乾燥させ、最終的にポリマーミセル型造影剤を製造した。
【００６０】
＜実施例２：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）５００ｍｇを混合したことを除いては、上記実施例１と同様に実施してポリマーミセル型造影剤を製造した。
【００６１】
＜実施例３：ＰＥＯ−ＴＭＡ−ＦＡを含むポリマーミセル型造影剤の製造＞
上記製造例１に従い製造された数平均分子量５,０００ｇ／ｍｏｌの（ＰＥＯ−ＴＭＡ−ＦＡ）６００ｍｇを混合したことを除いては、上記実施例１と同様に実施してポリマーミセル型造影剤を製造した。
【００６２】
＜実施例４：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇを混合したことを除いては、上記実施例１と同様に実施してポリマーミセル型造影剤を製造した。
【００６３】
＜実施例５：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇ及び酸化鉄５０ｍｇを混合したことを除いては、上記実施例１と同様に実施してポリマーミセル型造影剤を製造した。
【００６４】
＜実施例６：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇ及び酸化鉄１００ｍｇを混合したことを除いては、上記実施例１と同様に実施してポリマーミセル型造影剤を製造した。
【００６５】
＜実施例７：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇ及び酸化鉄１５０ｍｇを混合したことを除いては、上記実施例１と同様に実施してポリマーミセル型造影剤を製造した。
【００６６】
＜実施例８：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇ及び酸化鉄２００ｍｇを混合したことを除いては、上記実施例１と同様に実施してポリマーミセル型造影剤を製造した。
【００６７】
＜実施例９：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇ及び酸化鉄２２５ｍｇを混合したことを除いては、上記実施例１と同様に実施してポリマーミセル型造影剤を製造した。
【００６８】
＜実施例１０：ＰＥＯ−ＴＭＡ−ＦＡを含むポリマーミセル型造影剤の製造＞
【００６９】
上記製造例１に従い製造された数平均分子量５,０００ｇ／ｍｏｌのポリマー（ＰＥＯ−ＴＭＡ−ＦＡ）７５０ｍｇ及び酸化鉄２５０ｍｇを混合したことを除いては、上記実施例１と同様に実施してポリマーミセル型造影剤を製造した。
【００７０】
＜実施例１１：ＰＥＯ−ＴＭＡ−ＦＡを含むポリマーミセル型造影剤の製造＞
上記製造例１に従い製造された数平均分子量５,０００ｇ／ｍｏｌのポリマー（ＰＥＯ−ＴＭＡ−ＦＡ）７５０ｍｇ及び酸化鉄２７５ｍｇを混合したことを除いては、上記実施例１と同様に実施してポリマーミセル型造影剤を製造した。
【００７１】
＜実施例１２：ｍＰＥＧ−ＴＭＡ−ＦＡを含むポリマーミセル型造影剤の製造＞
１００ｍＬビーカーに上記製造例２に従い製造された数平均分子量５,６００ｇ／ｍｏｌのポリマー（ｍＰＥＧ−ＴＭＡ−ＦＡ）３００ｍｇを入れ、ＤＭＳＯ３．５ｍＬを入れて完全に溶解させた。この溶液に酸化鉄２５０ｍｇを入れ、５％マンニトール１０ｍＬを添加した。ビーカーの上をホイルで覆った後、２時間超音波処理（sonication）を施した。しかる後、この溶液を５０ｍＬ子に駆るチューブに入れて２０００ｒｐｍで１０分間遠心分離を施した。透析のために、先ず２０ ｌ ＤＤＷにマンニトール１０００ｇを溶かして５％マンニトール溶液を製造した。この際、ｐＨは、ＮａＯＨを使用して７．４に調節した。しかる後、予め水に浸しておいた透析メンブレイン（ＭＷＣＯ＝３,５００）に遠心分離が終わったサンプルを入れた後、ホルダーでその前後を縛って溶液が入れられた透析用容器に浸してから、５％マンニトール溶液を入れ替えながら２４時間５００ｒｐｍで撹拌して透析を進めた。透析が完了したサンプルをディープフリーザーに入れて凍らせた。その後、凍結乾燥器を使用して３日間凍結乾燥させ、最終的にポリマーミセル型造影剤を製造した。
【００７２】
＜実施例１３：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）５００ｍｇを混合したことを除いては、上記実施例１２と同様に実施してポリマーミセル型造影剤を製造した。
【００７３】
＜実施例１４：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）６００ｍｇを混合したことを除いては、上記実施例１２と同様に実施してポリマーミセル型造影剤を製造した。
【００７４】
＜実施例１５：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇを混合したことを除いては、上記実施例１２と同様に実施してポリマーミセル型造影剤を製造した。
【００７５】
＜実施例１６：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄５０ｍｇを混合したことを除いては、上記実施例１２と同様に実施してポリマーミセル型造影剤を製造した。
【００７６】
＜実施例１７：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄１００ｍｇを混合したことを除いては、上記実施例１２と同様に実施してポリマーミセル型造影剤を製造した。
【００７７】
＜実施例１８：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄１５０ｍｇを混合したことを除いては、上記実施例１２と同様に実施してポリマーミセル型造影剤を製造した。
【００７８】
＜実施例１９：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄２００ｍｇを混合したことを除いては、上記実施例２と同様に実施してポリマーミセル型造影剤を製造した。
【００７９】
＜実施例２０：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄２２５ｍｇを混合したことを除いては、上記実施例１２と同様に実施してポリマーミセル型造影剤を製造した。
【００８０】
＜実施例２１：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄２５０ｍｇを混合したことを除いては、上記実施例１２と同様に実施してポリマーミセル型造影剤を製造した。
【００８１】
＜実施例２２：ｍＰＥＧ−ＴＭＡ−ＦＡを含むポリマーミセル型造影剤の製造＞
上記製造例２に従い製造された数平均分子量５,６００ｇ／ｍｏｌのポリマー（ｍＰＥＧ−ＴＭＡ−ＦＡ）７５０ｍｇ及び酸化鉄２７５ｍｇを混合したことを除いては、上記実施例１２と同様に実施してポリマーミセル型造影剤を製造した。
【００８２】
＜実施例２３：ＰＥＯ−ＴＭＡ−ＦＡに造影物質と薬物が封入されたポリマーミセル型抗癌剤の製造＞
ドキソルビシン塩酸塩６０ｍｇを２０ｍＬバイアルに入れ、ＤＭＳＯ１．５ｍＬを添加して溶解した。次に、この溶液にトリエチルアミン（２ｅｑ）を入れて約１０分間撹拌した。１００ｍＬビーカーに上記製造例１に従い製造された数平均分子量５,０００ｇ／ｍｏｌのポリマー（ＰＥＯ−ＴＭＡ−ＦＡ）７５０ｍｇを入れ、ＤＭＳＯ３．５ｍＬを入れて完全に溶解させた。これに、予め用意したドキソルビシンを含む溶液を入れてから、酸化鉄（Aldrich、Cat# 637106、球形、粒子の大きさ２０〜３０ｎｍ、純度>９８＋％）２５０ｍｇと５％マンニトール１０ｍＬを添加した。ビーカーの上をホイルで覆った後、２時間超音波処理を施した。しかる後、この溶液を５０ｍＬコニカルチューブに入れて２０００ｒｐｍで１０分間遠心分離を施してサンプルを製造した。透析のために、先ず２０ ｌ ＤＤＷにマンニトール１０００ｇを溶かして５％マンニトール溶液を製造した。この際、ｐＨは、ＮａＯＨを使用して７．４に調節した。しかる後、予め水に浸しておいた透析メンブレイン（ＭＷＣＯ＝３,５００）に遠心分離が終わったサンプルを入れた。次に、ホルダーでその前後を縛って溶液が入れられた透析用容器に浸した。５％マンニトール溶液を入れ替えながら２４時間５００ｒｐｍで撹拌して透析を進めた。透析が完了したサンプルをディープフリーザーに入れて凍らせた。その後、凍結乾燥器を使用してサンプルを３日間凍結乾燥させ、最終的にドキソルビシンが封入されたポリマーミセル型抗癌剤を製造した。
【００８３】
＜実施例２４：ＰＥＯ−ＴＭＡ−ＦＡに造影物質と薬物が封入されたポリマーミセル型抗癌剤の製造＞
ドキソルビシン塩酸塩７０ｍｇを混合したことを除いては、上記実施例２３と同様に実施してポリマーミセル型抗癌剤を製造した。
【００８４】
＜実施例２５：ＰＥＯ−ＴＭＡ−ＦＡに造影物質と薬物が封入されたポリマーミセル型抗癌剤の製造>
ドキソルビシン塩酸塩８０ｍｇを混合したことを除いては、上記実施例２３と同様に実施してポリマーミセル型抗癌剤を製造した。
【００８５】
＜実施例２６：ｍＰＥＧ−ＴＭＡ−ＦＡに造影物質と薬物が封入されたポリマーミセル型抗癌剤の製造＞
ドキソルビシン塩酸塩６０ｍｇを２０ｍＬバイアルに入れ、ＤＭＳＯ１．５ｍＬを添加して溶解した。次に、この溶液にトリエチルアミン（２ｅｑ）を入れて約１０分間撹拌した。１００ｍＬビーカーに上記製造例２に従い製造された数平均分子量５,６００ｇ／ｍｏｌのポリマー（ｍＰＥＧ−ＴＭＡ−ＦＡ）７５０ｍｇを入れ、ＤＭＳＯ３．５ｍＬを入れて完全に溶解させた。これに、予め用意したドキソルビシンを含む溶液を入れてから、酸化鉄（Aldrich、Cat# 637106、球形、粒子の大きさ２０〜３０ｎｍ、純度>９８＋％）２５０ｍｇと５％マンニトール１０ｍＬを添加した。ビーカーの上をホイルで覆った後、２時間超音波処理を施した。しかる後、この溶液を５０ｍＬ円錐管に入れて２０００ｒｐｍで１０分間遠心分離を施してサンプルを製造した。透析のために、先ず２０ ｌ ＤＤＷにマンニトール１０００ｇを溶かして５％マンニトール溶液を製造した。この時点で、ｐＨは、ＮａＯＨを使用して７．４に調節した。しかる後、予め水に浸しておいた透析メンブレイン（ＭＷＣＯ＝３,５００）に遠心分離が終わったサンプルを入れた後、ホルダーでその前後を縛って溶液が入れられた透析用容器に浸してから、５％マンニトール溶液を入れ替えながら２４時間５００ｒｐｍで撹拌して透析を進めた。透析が完了したサンプルをディープフリーザーに入れて凍らせた後、凍結乾燥器を使用して３日間凍結乾燥させ、最終的にドキソルビシンが封入されたポリマーミセル型抗癌剤を製造した。
【００８６】
＜実施例２７：ｍＰＥＧ−ＴＭＡ−ＦＡに造影物質と薬物が封入されたポリマーミセル型抗癌剤の製造＞
塩酸ドキソルビシン７０ｍｇを混合したことを除いては、上記実施例２６と同様に実施してポリマーミセル型抗癌剤を製造した。
【００８７】
＜実施例２８：ｍＰＥＧ−ＴＭＡ−ＦＡに造影物質と薬物が封入されたポリマーミセル型抗癌剤の製造＞
塩酸ドキソルビシン８０ｍｇを混合したことを除いては、上記実施例２６と同様に実施してポリマーミセル型抗癌剤を製造した。
【００８８】
＜比較例１＞
ポリマーミセル化製造プロセスに供されていない標準ドキソルビシン（フリードキソルビシン）を用意した。
【００８９】
＜実験例１：ミセル構造、粒子の大きさ、封入率などの測定＞
先ず、上記実施例１〜２８に従い製造された製剤のポリマーミセルの粒子の大きさ、酸化鉄及び薬物の封入率は、下記表１に表したとおりである。
【００９０】
【表１】
2010528105.tif 000011
*直径：３種の測定値、つまり、粒子の大きさの測定する場合の散乱光による粒子の大きさ、重さによる粒子の大きさ、数による粒子の大きさ、の平均サイズ。
*ｗｔ．：重量あたりのサイズ
*封入割合（％）：酸化鉄及び薬物の封入割合は３回測定した平均値を示し、誤差範囲は±０．２である。
【００９１】
上記実施例４と２３に従い製造されたポリマーミセル型造影剤及び抗癌剤とＰＥＯ−ＴＭＡ−ＦＡポリマーのｃｒｙｏ−ＴＥＭは、ＦＥＩ Ｃｏ．（ＵＳＡ）のＢＩＯ−ＴＥＭ（Biological Transmission Electron Microscopy：生物専用透過電子顕微鏡、モデル：Tecnai G2 Spirit）を使用して次のような方法にて測定した。先ず、生理食塩水にゼラチンが１０％になるように混合し、該ゼラチンを３７℃で液相にした。液相ゼラチンとポリマーミセル試料とをよく混ぜ合わせてから常温下で固形化させる。しかる後、この試料をウルトラミクロトーム（ultra microtome）を使用して７０ｎｍ厚さの切片にしてから、カーボンコーティングされた格子に載置してＴＥＭ測定を実施した。その測定結果は、図８〜図１０に示されている。図８は、ポリマーＰＥＯ−ＴＭＡ−ＦＡの構造を測定したものであり、図９及び１０は、実施例４、実施例２３に従いそれぞれ製造されたポリマーミセルの構造を測定したものである。図面に示されているように、上記ら実施例に従い製造された造影剤及び抗癌剤はミセル形態を有し、その粒子の大きさは５０〜１００ｎｍでナノ粒子であることが分かった。
【００９２】
＜実験例２：ポリマーミセル型造影剤の造影効果の測定＞
正常マウスの肝臓における造影効果
先ず、マウスの肝臓における造影効果をみるために、雄ＳＤ−ラットを麻酔させた。次にマウスのしっぽ静脈に実施例１０及び２１による造影剤をそれぞれ０．９ｃｃ（固定量）ずつ注入した後、ＭＲ映像を得た。そのうちの実施例１０及び２１の結果を図１１及び図１２にそれぞれ示した。左側写真がＴ２造影前の映像で、右側写真がＴ２造影後の映像である。その結果として、Ｔ２強調映像において、ＭＲ造影剤の注入後の肝臓の信号強さが低減することを確認した。言い換えると、肝臓におけるＭＲ造影剤として適合していることが分かった。
【００９３】
肝癌モデルマウスの肝癌造影
肝癌モデルを作るために８週齢のＳＤ系雄マウスにジエチルニトロソアミン（diethyl nitrosamine）を１：１０,０００に希釈した水を腫瘍ができるまで１２週間毎日与えた。飼育１０週後にマウスの肝癌発生を確認後、マウスのしっぽ静脈に実施例１０及び２１に従い製造されたＭＲ造影剤２ｍＬ／ｋｇ（固定量）を注入した。その結果、Ｔ２強調映像とＴ２*強調映像からマウスの肝癌の造影効果を見ることができた。そのうちの実施例１０及び２１による造影剤の結果を図１３と図１４に示した。図１３と図１４に示されたように、肝実質が低い信号強度を示しつつも肝癌が相対的に高い信号強度を示し、肝癌を容易に発見することができ、既存の市場で使用されているＲｅｓｏｖｉｓｔと同じ効果を得た。また、造影剤が鉄を含有したナノ粒子であるため、この粒子が肝癌に選択的に摂取されることで肝癌の信号強さ関心領域（ＲＯＩ）の低減が期待できる。実際に図１３及び図１４に示すように肝癌において信号強さのＲＯＩが低減した。
【００９４】
＜実験例３：ポリマーミセル型抗癌剤のＭＴＴ測定：毒性試験＞
毒性試験
生分解性ポリマーミセル型抗癌剤の毒性をＫＢ（ヒト表皮癌）細胞とＡ５４９（ヒト肺癌）細胞で測定した。細胞を２００ｕＬ ＲＰＭ１６４０に５×１０4ｃｅｌｌｓ／ｍＬで希釈して９６−ウエル細胞培養プレートに播種した。２４時間後にドキソルビシンフリー溶液（Doxorubicin free solution、ＦＤ）とブランク（blank）ミセル、上記実施例２３に従い製造したドキソルビシンが封入された抗癌剤（Micelle doxorubicin、ＭＤ）を各種の濃度にて細胞培地に処理した後、４８時間インキュベート（３７℃、５％ ＣＯ2）した。インキュベートした後、ＰＢＳで３回洗浄してから２０μＬ ＭＴＴ（テトラゾリウム塩）溶液が含まれた培地１００μＬを各ウエルに加え、再び４時間インキュベートした。１００ｕＬ ＤＭＳＯを各ウエルに加え、細胞を分解するためにプレートを強く撹拌した。ＥＬＩＳＡリーダーを利用して５４０ｎｍにおける吸光度を測定して細胞毒性を確認した。ＭＴＴ測定結果を図１５に示した。図１５におけるＭＤは、実施例２３に従い製造されたミセル溶液を示す。細胞毒性程度の確認結果、実験した濃度の範囲においてＭＤが、ＦＤ（フリードキソルビシン）に比べて高い癌細胞殺傷能を示すことを確認することができた。
【００９５】
メカニズム研究
ＫＢ（ヒト表皮癌）細胞とＡ５４９（ヒト肺癌）細胞は、韓国細胞株銀行から購入した。各細胞株をＲＰＭＩ １６４０培地（10％ウシ胎児血清、100ユニット/mLペニシリン、0.１mg/mLのストレプトマイシン）に培養し、細胞の培養時には、３７℃、５％ＣＯ2と９０％湿度の条件を常に維持した。葉酸塩競争的阻害実験時には、葉酸塩を追加して実験を行った。
【００９６】
葉酸塩受容体が多く発現されているＫＢ細胞（あるいは、Ｃａｃｏ−２、ＨｅｐＧ２）と葉酸塩受容体が発現されていないＡ５４９においてドキソルビシンフリー溶液（ＦＤ）とＰＥＯ−ＴＭＡ−ＦＡ／Ｆｅ／Ｄｏｘ（実施例２３）の細胞内流入量を比較した。フリードキソルビシン（２０ｕＭ）と実施例２３に従い製造されたＰＥＯ−ＴＭＡ−ＦＡ／Ｆｅ／Ｄｏｘ（２０ｕＭ）を葉酸（２ｍＭ）と共に３時間インキュベートした後、ＰＢＳで３回洗浄した。つぎに、細胞を収穫した。その後、前述した定量法にて細胞内に入っているドキソルビシンの量を測定した。その結果を図１６に示した。結果から分かるように、ドキソルビシンが、Ａ５４９よりもＫＢ細胞に多く取り込まれていた。すなわち、葉酸塩基のターゲッティング機能を間接的に確認することができた。
【００９７】
＜実験例４：ポリマーミセル型抗癌剤の徐放性確認／薬物動態研究＞
経時的血漿濃度の変化
Ｓｐｒａｇｕｅ  Ｄａｗｌｅｙ（ＳＤ）成体ラットをケタミンとアセプロマジンで軽く麻酔した。次に、大腿静脈には生理食塩水を、動脈には、４０ Ｉ.Ｕ.／ｍＬ濃度の生理食塩水を満たしたヘパリン処理済のポリエチレン管（ＰＥ−５０、intramedic、Clay-Adams）をカニューレ挿入した。所定の回復時間が経過した後、ドキソルビシンフリー溶液と上記実施例２３に従い製造したポリマーミセル剤形のドキソルビシンのそれぞれを１０ｍｇ／ｋｇ（ドキソルビシン基準）を静脈に投与した。投与してから０（ブランク）、１、５、１５、３０、６０、１２０分になった時に血液０．３ｍＬずつを採取し、これを遠心分離（１３,０００ｒｐｍ、３分）して約０．１ｍＬの血漿を分離した。その後、それを除タンパクしてからＨＰＬＣで分析を行った。
【００９８】
逆相Ｃ−１８カラム（Shim-pack CLS-ODS、4.６mm I.D. 250 mm L.、5 m particle diameter）を利用したＨＰＬＣ法を用いた。採取した血漿０．１ｍＬに対して内部標準物質溶液５０ｕｌ（2ug/mL daunomycin）とメタノール１００ｕｌ、エチルアセテート１．０ｍＬを加え、３分間ボルテックスしてから３分間遠心分離（３０００ｒｐｍ）を施して有機層（１．０ｍＬ）のみを取った後、これをｓｐｅｅｄ−ｖａｃで乾燥した。残渣は３００ｕｌの移動相に再組成し、そのうちの１００ｕｌを直接ＨＰＬＣシステムに注入した。ＨＰＬＣシステムの移動相としては、脱イオン水（リン酸によるｐＨ＝２．５）：アセトニトリル＝６：４を使用し、流速は１ｍＬ/ｍｉｎとした。ＨＰＬＣ検出方法としては、４７０ｎｍ励起波長と５６５ｎｍ放出波長で蛍光分析法を用いた。検量線の作成のためのドキソルビシン標準液は、０．０５、０．１、０．５、１、３ｕｇ/ｍＬになるようにメタノールに溶かして製造した。生体試料検量線の作成時には、０．０５、０．１、０．５、１、３ｕｇ／ｍＬのドキソルビシン標準液１００ｕｌを、メタノール１００ｕｌの代わりに入れて前処理を施した後に検量線を作成し、この検量線から血漿中のドキソルビシンを求めた。その結果を図１７と図１８に示した。図１７は実施例２３の結果であり、図１８は実施例２６の結果である。図１７及び図１８から、本実施例２３及び２６に従い製造されたポリマーミセル型抗癌剤を投与した時の血中ドキソルビシン濃度が、ＦＤ（フリードキソルビシン）を投与した時に比べ、サンプリング時間毎に増加することが分かった。血中濃度−時間のプロットから濃度曲線下面積（area under the curve、ＡＵＣ）を求めた結果、ポリマーミセル型抗癌剤の場合、ＡＵＣが５倍以上増加し、それに伴い、投与量をＡＵＣで割って得られる値であるトータルクリアランス（ＣＬ）も減少していることを確認することができた（表２参照）。これは、ポリマーミセル型抗癌剤がＦＤ（free doxorubicin）よりも体内において長く露出したことを意味する。
【００９９】
【表２】
2010528105.tif 000012
【０１００】
＜実験例５：生体内分布生体内分布実験＞
ＳＤ成体ラットをエーテルで軽く麻酔した後、大腿静脈にポリエチレン管（ＰＥ−５０、intramedic、Clay-Adams）をカニュール挿入した。約３０〜６０分ぐらい安定化した後、上記実施例２３及び２６に従い製造されたポリマーミセル型抗癌剤（ＭＤ）とフリードキソルビシン（ＦＤ）剤形のそれぞれを１０ｍｇ／ｋｇ（ドキソルビシン基準）の量で静脈に投与した。薬物を投与してから２時間後にラットを骨頭切除（decapitation）し、肝臓、心臓、腎臓、肺、脾臓を摘出し、これらの組職約１ｇを取った。当該組織を冷生理食塩水（０．９％ＮａＣｌ）で洗浄し、各組職の重さを測定した後、その４倍にあたる冷生理食塩水（０．９％ＮａＣｌ）を加え、組職ホモジナイザ（（Ultra-Turrax T25、Janke & Kunkel、IKA-Labortechnik）を使用して３分間ホモジナイズさせ、遠心分離（３０００ｒｐｍ、１０分）を施して上澄液０．１ｍＬを取った。当該上澄液に対して、ＨＰＬＣで各組職におけるドキソルビシン分布濃度を測定した。その結果を図１９及び図２０に示した。図１９は実施例２３の結果で、図２０は実施例２６の結果である。
【０１０１】
図１９及び図２０に示すように、本発明によるポリマーミセル型抗癌剤の場合、大半の組職においてＦＤよりも組職分布が高い。しかしながら、ドキソルビシンの副作用を示す心臓の場合、ＦＤよりも組職分布が小さいため副作用が小さいものと予想された。また、肝臓や肺において、ＭＤの場合が正常組職よりも癌組織に多く分布していた。
【０１０２】
＜実験例６：本発明によるポリマーミセル型抗癌剤内のドキソルビシン含量測定＞
塩酸ドキソルビシン（Boryung Inc．）約１０ｍｇを１００ｍＬ容量のフラスコ内に精密に取り、ＤＭＳＯ８０ｍＬを入れて１０分間撹拌して溶解した。次に、ジメチルスルホキシドを入れて１００ｍＬにした。この溶液１０ｍＬを取り、それに移動相を入れて１００ｍＬにした液を標準液とした。上記実施例２３に従い製造したポリマーミセル約１０ｍｇを１００ｍＬ容量フラスコ内に精密に取り、ＤＭＳＯ１０ｍＬを入れて１０分間撹拌して溶かした。つぎに、移動相を入れて１００ｍＬにした液をサンプル溶液とした。分析は、サンプル溶液及び標準液を用い次の試験条件にて液体クロマトグラフィー法によって試験を行い、ドキソルビシンのピーク面積Ａｔ及びＡｓを求めた。（前処理及び分析過程は、全体的に遮光された所で迅速に行う。）
ドキソルビシン（Ｃ27Ｈ29ＮＯ11）の量（ｍｇ）
＝塩酸ドキソルビシン標準品の量（ｍｇ）＝０．９３７１×（Ａt／Ａs）×１／１０
０．９３７１：ドキソルビシンの分子量（５４３.５３）／塩酸ドキソルビシンの分子量（５７９.９９）
【０１０３】
ＳＨＩＭ−ＰＡＣＫ ＶＰ−ＯＤＳ ２５０×４．６コラムを使用し、移動相としてはＨ2Ｏ：ＡＣＮ＝７：３を使用し、ＨＰＬＣで定量した。この際、流速は１．０ｍＬ／ｍｉｎにし、温度は常温にし、検出器としては、蛍光検出器（Ｅｘ．：４８０ Ｅｍ．：５６０ｎｍ）を使用した。図２１にドキソルビシンの特性ピークを、図２２にポリマーミセル型抗癌剤のＨＰＬＣピークを示した。
【０１０４】
＜実験例７：ドキソルビシンベースの製造方法による封入率比較＞
ＤＭＳＯだけを使用した製造方法
塩酸ドキソルビシン１０、２０、４０、６０ｍｇを２０ｍＬバイアルに入れ、ＤＭＳＯ１ｍＬを添加して溶解した。この溶液にトリエチルアミン（２ｅｑ）を入れて約１０分間撹拌した。１００ｍＬビーカーに上記製造例１に従い製造されたポリマー（ＰＥＯ−ＴＭＡ−ＦＡ）７５０ｍｇ、酸化鉄２５０ｍｇ、水１０ｍＬを添加してからドキソルビシンを入れ、ビーカーの上をホイルで覆った後、２時間超音波処理を施した。しかる後、この溶液を５０ｍＬコニカルチューブに入れて２０００ｒｐｍで１０分間遠心分離を施してサンプルを製造した。透析のために、先ず２０ ｌ ＤＤＷにマンニトール１０００ｇを溶かして５％マンニトール溶液を製造し、このとき、ｐＨは、ＮａＯＨを使用して７．４に調節した。しかる後、予め水に浸しておいた透析メンブレイン（ＭＷＣＯ＝３,５００）に遠心分離が終わったサンプルを入れた後、ホルダーでその前後を縛って溶液が入れられた透析用容器に浸してから、５％マンニトール溶液を入れ替えながら２４時間５００ｒｐｍで撹拌して透析を進めた。透析が完了したサンプルをディープフリーザーに入れて凍らせた後、凍結乾燥器を使用して３日間凍結乾燥させ、最終的にドキソルビシンが封入されたミセルを製造した。
【０１０５】
共溶媒（Co-solvent）の使用（ＤＭＳＯ＋水）
塩酸ドキソルビシン１０、２０、４０、６０ｍｇを２０ｍＬバイアルに入れ、ＤＭＳＯ０．５ｍＬを添加して溶解した。この溶液に水３ｍＬを入れ、トリエチルアミン（２ｅｑ）を入れて約１０分間撹拌した。１００ｍＬビーカーに上記製造例１に従い製造されたポリマー（ＰＥＯ−ＴＭＡ−ＦＡ）７５０ｍｇ、酸化鉄２５０ｍｇ、水７ｍＬを添加してからドキソルビシンを入れ、ビーカーの上をホイルで覆った後、２時間超音波処理を施した。しかる後、この溶液を５０ｍＬ円錐管に入れて２０００ｒｐｍで１０分間遠心分離を施してサンプルを製造した。透析のために、先ず２０ ｌ ＤＤＷにマンニトール１,０００ｇを溶かして５％マンニトール溶液を製造した。この時点で、ＮａＯＨを使用してｐＨを７．４に調節した。しかる後、予め水に浸しておいた透析メンブレイン（ＭＷＣＯ＝３,５００）に遠心分離が終わったサンプルを入れた後、ホルダーでその前後を縛って溶液が入れられた透析用容器に浸してから、５％マンニトール溶液を入れ替えながら２４時間５００ｒｐｍで撹拌して透析を進めた。透析が完了したサンプルをディープフリーザーに入れて凍らせた後、凍結乾燥器を使用して３日間凍結乾燥させ、最終的にドキソルビシンが封入されたミセルを製造した。ポリマーミセル型抗癌剤の封入率を下記表３、４及び図２３に示した。表３はＤＭＳＯのみを使用した場合の結果で、表４はＤＭＳＯと水を一緒に使用した場合の結果を示す。表３及び図２３に示したように、ＤＭＳＯのみを使用した場合に封入率がより高かった。
【０１０６】
【表３】
2010528105.tif 000013
【０１０７】
【表４】
2010528105.tif 000014
【０１０８】
＜実験例８：ラットへのポリマーミセル型抗癌剤の投与後の腫瘍成長の測定＞
肝癌モデルを作るために８週齢のＳＤ系雄マウスにジエチルニトロソアミンを１：１０,０００に希釈した水を腫瘍ができるまで１２週間毎日供給した。肝癌が１００％形成され、飼育１０週後にＭＲＩで腫瘍の有無を確認した。最も大きな腫瘍の大きさが直径５ｍｍになったときに生理食塩水、ドキソルビシン（ＡＤＭ）、上記実施例２３及び２６に従い製造されたポリマーミセル型抗癌剤（ＹＣＣ）を２ｍｇ／ｋｇ容量でマウスのしっぽに静脈注射し、再びＭＲＩ撮影をした。５日間隔で３回ずつ静脈注射し、最後の静脈注射１週間後にＭＲＩ撮影をして腫瘍の大きさを比較した。図２４は実施例２３の腫瘍の大きさと体重の変化を、図２５は実施例２６の腫瘍の大きさと体重の変化を示した図である。図２６は実施例２３のＭＲＩ写真であり、図２７は実施例２６のＭＲＩ写真である。図２４と図２５に示すように、本発明によるポリマーミセル型抗癌剤が腫瘍の成長を最も抑制し、また体重の損失をもたらしていないことが分かった。図２６及び図２７に示すように、生理食塩水とドキソルビシンの場合、却って腫瘍の大きさが大きくなったのに対し、本発明によるポリマーミセル製剤を投与した場合には、腫瘍の大きさが非常に小さくなったことを確認することができた。
【０１０９】
＜実験例９：腫瘍移植した後のポリマーミセル型抗癌剤の投与によるラットの体重変化の測定＞
上記実施例２３及び２６に従い製造されたポリマーミセル型抗癌剤２ｍｇ／ｍＬをラットのしっぽ静脈に注射した後の薬物投与によるラットの体重変化を測定した。その結果を図２４及び図２５に示す。図２４は実施例２３の結果であり、図２５は実施例２６の結果である。図２４と図２５に示すように、薬物投与後に死んだマウスは一匹もなく生存率１００％であった。
【０１１０】
産業上の利用可能性
本発明によるポリマーミセル型抗癌剤は、癌を治療すると共に造影剤としても機能し、これにより、癌の診断及び病期の推移をモニターすることができる。
本発明が、特定の好適な実施態様に関して示され、そして記載されたが、態様及び詳細における各種変更が、添付の特許請求の範囲により定義される本発明の本質及び範囲から逸脱することなくなされうるということが理解されたい。
【図１】
2010528105.tif 000017
【図２】
2010528105.tif 000018
【図３】
2010528105.tif 000019
【図４】
2010528105.tif 000020
【図５】
2010528105.tif 000021
【図６】
2010528105.tif 000022
【図７】
2010528105.tif 000023
【図８】
2010528105.tif 000024
【図９】
2010528105.tif 000025
【図１０】
2010528105.tif 000026
【図１１】
2010528105.tif 000027
【図１２】
2010528105.tif 000028
【図１３】
2010528105.tif 000029
【図１４】
2010528105.tif 000030
【図１５】
2010528105.tif 000031
【図１６】
2010528105.tif 000032
【図１７】
2010528105.tif 000033
【図１８】
2010528105.tif 000034
【図１９】
2010528105.tif 000035
【図２０】
2010528105.tif 000036
【図２１】
2010528105.tif 000037
【図２２】
2010528105.tif 000038
【図２３】
2010528105.tif 000039
【図２４】
2010528105.tif 000040
【図２５】
2010528105.tif 000041
【図２６】
2010528105.tif 000042
【図２７】
2010528105.tif 000043
【国際調査報告】
2010528105.tif 000044
2010528105.tif 000045